(57)【特許請求の範囲】
【請求項１】
ナノファイバシートからなり、ヒトの皮膚に貼付されて使用される凹凸隠し用シートであって、
前記ナノファイバシートは、複合ナノファイバを含んで構成されており、
前記複合ナノファイバは、ナノファイバに粒子が固定化された複合体からなり、該粒子の粒径は該ナノファイバの太さよりも大きく、該ナノファイバを構成する材料によって該粒子の表面が被覆されているものである、凹凸隠し用シート。
【請求項２】
ナノファイバの太さが１０〜３０００ｎｍであり、粒子の粒径が１〜１００μｍである請求項１記載の凹凸隠し用シート。
【請求項３】
粒子が板状である請求項１又は２記載の凹凸隠し用シート。
【請求項４】
粒子がタルク、雲母又は粘土鉱物である請求項３記載の凹凸隠し用シート。
【請求項５】
粒子が光散乱性である請求項１又は２記載の凹凸隠し用シート。
【請求項６】
ナノファイバが水不溶性の材料を含む請求項１ないし５のいずれか一項に記載の凹凸隠し用シート。
【請求項７】
ナノファイバに顔料が含まれている請求項１ないし６のいずれか一項に記載の凹凸隠し用シート。
【発明の詳細な説明】
【技術分野】
【０００１】
本発明は、複合ナノファイバ及びこれを含むナノファイバシートに関する。
【背景技術】
【０００２】
ナノファイバからなるナノファイバシートに粒子を含有させることに関する技術としては、例えば特許文献１ないし特許文献４に記載のものが知られている。特許文献１では、高分子化合物のナノファイバからなる網目状構造体に、金属微粒子からなる化粧料成分を保持させた化粧用シートが提案されている。しかし、同文献では、どの程度の大きさの微粒子を保持させるかについては言及されていない。
【０００３】
特許文献２には、ナノファイバシートにカオリン、カーボンブラック、酸化チタン、タルク等の粒子を含有させることが記載されている。同文献でも、これらの粒子としてどの程度の大きさのものを用いるかについては言及されていない。これらの粒子がナノファイバの顔料として用いられていることにかんがみると、その粒径はナノファイバの繊維径よりも小さいと考えられる。
【０００４】
特許文献３にも、顔料を含むナノファイバシートが記載されている。しかし顔料の粒径についての言及はない。顔料として用いられていることにかんがみると、上述した特許文献２と同様に、その粒径は小さいと考えられる。
【０００５】
特許文献４に記載のナノファイバシートに含まれる微粒子は、ナノファイバ自体に固定化された状態になっていないので、該微粒子の脱落が起こりやすくなっている。
【先行技術文献】
【特許文献】
【０００６】
【特許文献１】特開２００８−１７９６２９号公報
【特許文献２】国際公開第２００９／０３１６２０号パンフレット
【特許文献３】特開２００７−３０３０２０号公報
【特許文献４】特表２００７−５２８９４４号公報
【発明の概要】
【発明が解決しようとする課題】
【０００７】
本発明の課題は、前述した従来技術が有する種々の欠点を解消した粒子の脱落がない複合ナノファイバを提供することにある。また、ヒトの皮膚に貼付した場合に、しわや毛穴等の皮膚の表面の凹凸を簡便な手段で目立たなくすることができるナノファイバ及びナノファイバシートを提供することにある。
【課題を解決するための手段】
【０００８】
本発明は、ナノファイバに粒子が固定化された複合体からなり、該粒子の粒径は該ナノファイバの太さよりも大きく、該ナノファイバを構成する材料によって該粒子の表面が被覆されている複合ナノファイバを提供するものである。
【発明の効果】
【０００９】
本発明によれば、粒子の脱落が起こらず、かつヒトの皮膚に貼付した場合に、しわや毛穴等の皮膚の表面の凹凸を簡便な手段で目立たなくすることができるナノファイバ及びナノファイバシートが提供される。
【図面の簡単な説明】
【００１０】
【図１】図１（ａ）は、本発明のナノファイバシートの構造を模式的に示す図であり、図１（ｂ）は、図１（ａ）の要部拡大図である。
【図２】図２は、電界紡糸法を行うために用いられる好適な装置を示す模式図である。
【発明を実施するための形態】
【００１１】
以下本発明を、その好ましい実施形態に基づき図面を参照しながら説明する。本発明の複合ナノファイバを構成するナノファイバは、その太さを円相当直径で表した場合、一般に１０〜３０００ｎｍ、特に１０〜１０００ｎｍのものである。ナノファイバの太さは、例えば走査型電子顕微鏡（ＳＥＭ）観察によって、１００００倍に拡大して観察し、その二次元画像から欠陥（ナノファイバの塊、ナノファイバの交差部分、ポリマー液滴）を除き、繊維を任意に１０本選び出し、繊維の長手方向に垂直に線を引き繊維径を直接読み取ることで測定することができる。
【００１２】
ナノファイバは、繊維形成性の材料を原料とするものである。好ましくは、ナノファイバは水不溶性の材料を含んでいる。ナノファイバが水不溶性の材料を含んでいることで、該ナノファイバを含むシートを例えばヒトの皮膚に貼付した場合、汗等の水分によって該シートが溶解することを防止できる。本明細書において「水不溶性高分子化合物」とは、１気圧・２３℃の環境下において、高分子化合物１ｇ秤量したのちに、１０ｇのイオン交換水に浸漬し、２４時間経過後、浸漬した高分子化合物の０．８ｇ以上が溶解しない性質を有する高分子化合物をいう。
【００１３】
ナノファイバを構成する水不溶性の材料としては、例えばナノファイバ形成後に不溶化処理できる完全鹸化ポリビニルアルコール、架橋剤と併用することでナノファイバ形成後に架橋処理できる部分鹸化ポリビニルアルコール、ポリ（Ｎ−プロパノイルエチレンイミン）グラフト−ジメチルシロキサン／γ−アミノプロピルメチルシロキサン共重合体等のオキサゾリン変性シリコーン、ツエイン（とうもろこし蛋白質の主要成分）、ポリエステル、ポリ乳酸（ＰＬＡ）、ポリアクリロニトリル樹脂、ポリメタクリル酸樹脂等のアクリル樹脂、ポリスチレン樹脂、ポリビニルブチラール樹脂、ポリエチレンテレフタレート樹脂、ポリブチレンテレフタレート樹脂、ポリウレタン樹脂、ポリアミド樹脂、ポリイミド樹脂、ポリアミドイミド樹脂などの水不溶性高分子化合物が挙げられる。
【００１４】
ナノファイバには、水不溶性の材料に加えて水溶性の材料が含まれていてもよい。しかし、水溶性の材料の割合は高くしないことが好ましい。本明細書において「水溶性高分子化合物」とは、１気圧・２３℃の環境下において、高分子化合物１ｇ秤量したのちに、１０ｇのイオン交換水に浸漬し、２４時間経過後、浸漬した高分子化合物の０．５ｇ以上が溶解する性質を有する高分子化合物をいう。
【００１５】
ナノファイバを構成する水溶性の材料としては、例えばプルラン、ヒアルロン酸、コンドロイチン硫酸、ポリ−γ−グルタミン酸、変性コーンスターチ、β-グルカン、グルコオリゴ糖、ヘパリン、ケラト硫酸等のムコ多糖、セルロース、ペクチン、キシラン、リグニン、グルコマンナン、ガラクツロン、サイリウムシードガム、タマリンド種子ガム、アラビアガム、トラガントガム、大豆水溶性多糖、アルギン酸、カラギーナン、ラミナラン、寒天(アガロース)、フコイダン、メチルセルロース、ヒドロキシプロピルセルロース、ヒドロキシプロピルメチルセルロース等の天然高分子、部分鹸化ポリビニルアルコール（架橋剤と併用しない場合）、低鹸化ポリビニルアルコール、ポリビニルピロリドン（ＰＶＰ）、ポリエチレンオキサイド、ポリアクリル酸ナトリウム等の合成高分子などの水溶性高分子化合物が挙げられる。これらの水溶性高分子化合物は単独で又は２種以上を組み合わせて用いることができる。
【００１６】
ナノファイバは、水不溶性の材料１００％から構成されていてもよく、水不溶性の材料に加えて水溶性の材料から構成されていてもよい。この場合、ナノファイバに占める水溶性の材料の割合は、１〜８０質量％、特に３〜５０質量％であることが好ましい。水溶性材料の割合がこの範囲内であると、ナノファイバシートの使用時に、液状物（液状物は水性であっても油性でも使用でき、表面張力が高いほど好ましい。）と併用して対象物の表面に適用すると、該ナノファイバシートが水と接触することによってナノファイバ中の水溶性高分子化合物が液状物に溶解し、溶解した水溶性高分子化合物が接着性を発揮してバインダとして作用して、シートと対象物の表面との密着性が維持される。しかも、水不溶性高分子化合物がナノファイバの骨格を形成しているので、水溶性高分子化合物が溶解した後であっても、ナノファイバはファイバとしての形態が保たれている。
【００１７】
図１（ａ）に示すように、ナノファイバ１１には粒子１２が固定化されて複合体が形成されている。１本のナノファイバには、１個又は２個以上の粒子が固定化されている。本発明は、ナノファイバの太さと粒子の粒径との関係に特徴の一つを有している。詳細には、図１（ｂ）に示すように、粒子の粒径Ａは、ナノファイバの太さＢよりも大きくなっている。このような関係があることで、本発明の複合ナノファイバを含むナノファイバシートには以下の利点がある。すなわち該ナノファイバシートを例えばヒトの皮膚に貼付すると、しわや毛穴等の皮膚の表面の凹部に粒子が入り込む。凹部に入り込んだ粒子は、皮膚が縮んで変形するときに、その変形を阻害するように働き、それによってしわ等が寄りづらくなり、皮膚の凹凸が目立たなくなる。また、粒径がナノファイバの太さより大きい粒子の存在により、ナノファイバシートの表面に凹凸ができ、光が散乱しやすくなることによってナノファイバシートの質感を向上することができる。更にはナノファイバシート表面に凹凸を作ることにより、ファンデーション等の塗布性が向上する利点もある。したがって本発明の複合ナノファイバを含むナノファイバシートは、ヒトの皮膚に貼付されて使用される美容の目的のための凹凸隠し用シートとして特に好適である。しわ等が寄りづらくなるという上述の効果を一層顕著なものとする観点から、粒径はナノファイバの太さより大きいことを条件として、具体的には１〜１５０μｍ、特に１〜１００μｍ、とりわけ３〜５０μｍであることが好ましい。
【００１８】
粒子１２の粒径Ａは、レーザ回折粒子分布測定器（島津製作所製ＳＡＬＤ−３００Ｖ）を用いて湿式法で測定することができる。これにより得られた粒子のメディアン径を粒径Ａとして用いる。
【００１９】
一方、ナノファイバの太さＢは、ヒトの皮膚に貼付したナノファイバシートを目立たなくする観点から細いことが好ましい。尤も、ナノファイバが細すぎると、大粒径の粒子を保持することが容易でなくなる。この観点からナノファイバの太さＢは、上述した範囲であることが好ましい。また、ナノファイバの太さＢに対する粒子の粒径Ａの比（Ａ／Ｂ）は１．１〜２００、特に５〜１００であることが、粒子の確実な保持の点から好ましい。
【００２０】
本発明の複合ナノファイバにおいては、ナノファイバに固定化されている粒子の保持状態も特徴の一つである。詳細には、図１（ｂ）に示すように、複合ナノファイバ１０における粒子１２は、ナノファイバ１１の構成材料１３によってその表面が被覆されている。そして、粒子１２を被覆する該材料１３が、粒子１２とナノファイバ１１との結合剤として機能している。これによって、粒子１２はナノファイバ１１に確実に保持されている。粒子１２の確実な保持の観点からは、複合ナノファイバ１０においては、その表面の全域が、ナノファイバ１１の構成材料１３によって完全に被覆されていることが望ましいが、完全に被覆されていることは必須ではない。
【００２１】
先に述べたとおり、ナノファイバに固定化されている粒子は、ヒトの皮膚のしわ等の凹部に入り込むことで、それ以上しわが寄ることを阻止するものである。この観点から、粒子の形状は、しわが寄ることを阻止するのに有利な形状であることが好ましい。本発明者らの検討の結果、粒子が板状であると、しわが寄ることを効果的に阻止できることが判明した。
【００２２】
前記の板状の粒子は、その板面の形状が、例えば円形、楕円形、三角形、四角形及び六角形等の多角形、不定形等であり得る。また、板状の粒子は、そのアスペクト比（板径／板厚）が、１．５〜１００００、特に２〜１０００であることが好ましい。
【００２３】
粒子が板状である場合、その粒径とはレーザ回折粒子分布測定器（島津製作所製ＳＡＬＤ−３００Ｖ）を用いて湿式法で測定することができる。これにより得られた粒子のメディアン径を粒径として用いる。
【００２４】
前記の板状の粒子としては、例えばタルクや雲母などを用いることができる。また、カオリナイト、モンモリロナイト、イライト等の粘土鉱物を用いることもできる。更に、アルミナ等の金属酸化物焼結体の板状粒子、炭酸カルシウム等の無機化合物の板状粒子等を用いることができる。これらの板状の粒子は、それぞれ単独で、又は２種以上を組み合わせて用いることができる。
【００２５】
ナノファイバに付着させる粒子としては、上述した板状の粒子のほかに、光散乱性の粒子を用いることができる。このような粒子が、ヒトの皮膚のしわ等の凹部に入り込んだ状態で光を散乱すると、しわ等が目立ちにくくなる。本明細書において「光散乱性」とは、光の拡散透過性を高くすることにより、ナノファイバシート下の陰影の境界をぼかして見え難くする性質のことである。また、ナノファイバシート表面の光の反射を抑制することにより光の明度差を小さくする性質をいう。
【００２６】
光散乱性の粒子としては、例えば硫酸バリウム、アルミナ、水酸化アルミニウムの粒子状物、マイカ等の平面粒子表面に微細構造を形成したもの、シリコーン樹脂、ポリアミド、ポリメタクリル酸メチル等の高分子材料の球状物、並びに複合粉体等を用いることができる。これらの粒子は、それぞれ単独で、又は２種以上を組み合わせて用いることができる。これらの粒子のうち、特に、規則的な凹凸が形成され、屈曲率が連続的に変化するような不均質膜としてみなせるシートが形成される点から、ポリアミド、ポリメタクリル酸メチル等の高分子材料の球状物、並びに複合粉体を用いることが好ましい。上述した板状の粒子と異なり、光散乱性の粒子は板状であることを要しない。尤も、光散乱性の粒子が板状であることは何ら妨げられない。
【００２７】
前記の板状の粒子と光散乱性の粒子とは、それぞれ単独で用いてもよく、あるいは両者を適宜に組み合わせて用いてもよい。
【００２８】
ナノファイバに固定化されている前記の大粒径の粒子の量は、複合ナノファイバの質量に対して１〜７０質量％、特に５〜６０質量％であることが、ナノファイバが安定して形成され、かつ大粒径粒子がナノファイバシート中にまんべんなく分散される点から好ましい。
【００２９】
本発明の複合ナノファイバにおいては、前記の大粒径の粒子に加えて、ナノファイバの太さよりも粒径が小さい、小粒径の粒子を含んでいてもよい。かかる小粒径の粒子は、主としてナノファイバに対する顔料として用いられ、ナノファイバを着色する等の目的で、ナノファイバ中に含有される。そのような小粒径の粒子の例としては、粒径が１０〜１０００ｎｍ程度の顔料、金属微粒子等が挙げられる。複合ナノファイバに占めるこれら小粒径の粒子の割合は５０質量％以下、特に１０〜４０質量％であることが好ましい。ナノファイバシートを、ヒトの肌に貼付して美容の目的で用いる場合には、小粒径の粒子として、肌色の顔料を用いることが好ましい。肌色の顔料とは、ナノファイバシートの外観色が、マンセル表色系において、色相２．０ＹＲ〜９．０ＹＲ、明度５．２〜８．０、彩度２．７〜４．７の範囲内にあるような色を呈する顔料のことをいう。
【００３０】
本発明の複合ナノファイバは、これを含むシート状の形態で好適に用いられる。本発明の複合ナノファイバを含むシート（以下、このシートを「ナノファイバシート」という。）は、本発明の複合ナノファイバのみから構成されていてもよく、他の繊維を含んでいてもよい。他の繊維としては、本発明の複合ナノファイバ以外のナノファイバや、一般的な天然繊維や合成繊維を用いることができる。また、本発明の複合ナノファイバを含む繊維シートに、他の一層以上の繊維シート及び／又はフィルムを積層してなる積層シートも、本発明のナノファイバシートに包含される。
【００３１】
ナノファイバシートにおいて、複合ナノファイバは、それらの交点において結合しているか、又は複合ナノファイバどうしが絡み合っている。それによって、ナノファイバシートは、それ単独でシート状の形態を保持することが可能となる。複合ナノファイバどうしが結合しているか、あるいは絡み合っているかは、ナノファイバシートの製造方法によって相違する。
【００３２】
ナノファイバシートの厚みは、その具体的な用途に応じて適切な範囲が設定される。ナノファイバシートを、例えばヒトの皮膚に貼付するために用いる場合には、その厚みを０．５μｍ〜１ｍｍ、特に１．０μｍ〜５００μｍに設定することが好ましい。また坪量は、０．０１〜１００ｇ／ｍ2、特に０．１〜５０ｇ／ｍ2であることが好ましい。ナノファイバシートの厚みは、接触式の膜厚計ミツトヨ社製ライトマチックＶＬ−５０Ａ（Ｒ５ｍｍ超硬球面測定子を用い、押し付け力０．０１Ｎで測定）を使用することによって測定することができる。
【００３３】
先に述べたとおり、本発明のナノファイバシートは、ヒトの皮膚に貼付されて使用される美容のための凹凸隠し用シートとして特に好適なものであるが、これ以外の用途、例えば、非ヒト哺乳類の皮膚や歯、枝や葉などの植物表面などに付着させて用いることもできる。ヒトの皮膚に付着させる場合、及びそれ以外の部位に付着させる場合のいずれにおいても、ナノファイバシート又は付着の対象物の表面を水や水を含む水性液などの液状物で湿潤させた状態下に、ナノファイバシートを対象物表面に当接させることが好ましい。これによって、表面張力の作用でナノファイバシートが対象物の表面に良好に密着する。複合ナノファイバが水不溶性の材料を含んでいれば、ナノファイバシートを液状物で湿潤させても、その溶解のおそれはない。
【００３４】
対象物の表面又はナノファイバシートの表面を湿潤状態にするためには、例えば各種の液状物を該表面に塗布又は噴霧すればよい。塗布又は噴霧される液状物としては、水を含み、かつ５０００ｍＰａ・ｓ以下の粘性を有する物質が用いられる。そのような液状物としては、例えば水、水溶液及び水分散液等が挙げられる。また、Ｏ／ＷエマルションやＷ／Ｏエマルション等の乳化液、増粘剤で増粘された水性液なども挙げられる。具体的には、ナノファイバシートをヒトの皮膚に付着させる場合には、対象物である皮膚の表面を湿潤させるための液体として、化粧水や化粧クリームを用いることができる。
【００３５】
液状物の塗布又は噴霧によって対象物の表面又はナノファイバシートの表面を湿潤状態にする程度は、該液状物の表面張力が十分に発現し、かつ水溶性高分子化合物が溶解する程度の少量で十分である。具体的には、ナノファイバシートの大きさにもよるが、その大きさが例えば３ｃｍ×３ｃｍの正方形の場合、０．０１ｍｌの量の液状物を対象物の表面に存在させることで、ナノファイバシートを容易に該表面に付着させることができる。
【００３６】
前記のナノファイバシートは例えば図２に示すように、電界紡糸法（エレクトロスピニング法、ＥＳＤ）を用いて好適に製造される。同図に示す電界紡糸法を実施するための装置３０は、シリンジ３１、高電圧源３２、導電性コレクタ３３を備える。シリンジ３１は、シリンダ３１ａ、ピストン３１ｂ及びキャピラリ３１ｃを備えている。キャピラリ３１ｃの内径は４００〜１２００μｍ程度であり、この内径は、ナノファイバに固定化される大粒径の粒子の粒径よりも大きく設定されている。シリンダ３１ａ内には、複合ナノファイバの原料となる高分子化合物及び大粒径の粒子を含む原料液が充填されている。高電圧源３２は、例えば１０〜４０ｋＶの直流電圧源である。高電圧源３２の正極はシリンジ３１における原料液と導通している。高電圧源３２の負極は接地されている。導電性コレクタ３３は、例えば金属製の板であり、接地されている。シリンジ３１におけるキャピラリ３１ｃの先端と導電性コレクタ３３との間の距離は、例えば３０〜３００ｍｍ程度に設定されている。キャピラリ３１ｃからの原料液の吐出量は、好ましくは０．１〜２０ｍｌ／ｈ、更に好ましくは０．５〜１０ｍｌ／ｈとすることができる。図２に示す装置３０は、大気中で運転することができる。運転環境に特に制限はなく、温度２０〜４０℃、湿度１０〜５０％ＲＨとすることができる。
【００３７】
水不溶性のナノファイバを首尾良く製造する観点からは、前記の原料液として、繊維形成後の処理によって水不溶性となる水溶性の高分子化合物とを含む水溶液を用いることができる。繊維形成後の処理によって水不溶性となる水溶性の高分子化合物としては、完全鹸化ポリビニルアルコールを用いることが有利である。完全鹸化ポリビニルアルコールは水溶性であるととともに、これを加熱することによって結晶化度が高まり水不溶性に変化するからである。したがって、上述の電界紡糸法によってナノファイバシートを製造した後に、加熱を行うことで、完全鹸化ポリビニルアルコールからなる水不溶性樹脂を含有する複合ナノファイバを含むナノファイバシートが得られる。加熱条件は、温度６０〜３００℃、時間１〜２００分であることが好ましい。
【００３８】
また前記の原料液として、有機溶媒に溶解する水不溶性高分子化合物が有機溶媒に溶解した溶液を用いることもできる。そのような有機溶媒と水不溶性高分子化合物との組み合わせとしては、例えばポリ乳酸とクロロホルムの組み合わせや、オキサゾリン変性シリコーンとエタノールとの組み合わせや、ツエイン、ポリビニルブチラール等とエタノールとの組み合わせ等が挙げられる。
【００３９】
前記の原料液における高分子化合物の濃度は３〜５０質量％とすることが好ましい。また、大粒径の粒子の濃度は２〜３０質量％とすることが好ましい。
【００４０】
図２に示す装置３０において、シリンジ３１と導電性コレクタ３３との間に電圧を印加した状態下に、シリンジ３１のピストン３１ｂを徐々に押し込み、キャピラリ３１ｃの先端から原料液を押し出す。押し出された原料液においては、溶媒が揮発し、溶質である高分子化合物が固化しつつ、電位差によって伸長変形しながらナノファイバを形成し、導電性コレクタ３３に引き寄せられる。この場合、高分子化合物の固化とともに原料液中に含まれる粒子が、伸長変形しつつある高分子化合物に取り込まれ、該粒子の表面が高分子化合物によって被覆される。この状態下に高分子化合物の伸長変形及び固化が進行して、目的とする複合ナノファイバが形成される。装置３０において、導電性コレクタ３３の表面に基材層（図示せず）となるべきシートを配置しておけば、該基材層の表面に複合ナノファイバを堆積させることができ、それによってナノファイバシートが形成される。このようにして形成された複合ナノファイバは、その製造の原理上は、無限長の連続繊維となる。
【００４１】
以上、本発明をその好ましい実施形態に基づき説明したが、本発明は前記実施形態に制限されない。例えば前記実施形態においては、ナノファイバの製造方法として、電界紡糸法を採用した場合を例にとり説明したが、ナノファイバの製造方法はこれに限られない。
【００４２】
また、図２に示す電界紡糸法においては、形成されたナノファイバが板状の導電性コレクタ３３上に堆積されるが、これに代えて導電性の回転ドラムを用い、回転する該ドラムの周面にナノファイバを堆積させるようにしてもよい。
【００４３】
以下、実施例により本発明を更に詳細に説明する。しかしながら本発明の範囲は、かかる実施例に制限されない。特に断らない限り、「％」は「質量％」を意味する。
【００４４】
〔実施例１〕
（１）原料液の調製
高分子化合物として完全鹸化ポリビニルアルコール（ＰＶＡ）（ＰＶＡ１１７、クラレ（株））、プルラン（林原商事（株））を用いた。このＰＶＡは、鹸化度９８％、重合度１７００のものであった。また、大粒径の粒子として板状のタルク（粒径１２μｍ）を用い、小粒径の顔料粒子として肌色に調色した顔料（粒径２００ｎｍ）を用いた。これらを水と混合して原料液を調製した。原料液中におけるポリビニルアルコールの濃度は７．３％、プルランの濃度は１．５％、タルクの濃度は２．９％、顔料の濃度は２．９％となるように、１００gの原料液を調製した（表１参照）。
【００４５】
（２）電界紡糸法
前記で得られた原料液を用い、図２に示す装置によって電界紡糸法を行い、導電性コレクタ３３の表面に配置されたポリエチレンテレフタレートフィルム（厚み：２５μｍ）の表面にナノファイバシートを形成した。電界紡糸法の条件は以下のとおりとした。
・印加電圧：２６ｋＶ
・キャピラリ−コレクタ間距離：１６５ｍｍ
・原料液吐出量：１．０ｍｌ／ｈ
・環境：２４℃、３９％ＲＨ
【００４６】
（３）加熱処理
前記で得られたナノファイバシートを２００℃で２分間加熱処理し、完全鹸化ポリビニルアルコールを水不溶化し、目的とするナノファイバシートを得た。得られたナノファイバシートの厚みを、先に述べた方法で測定したところ、８．８μｍであった。坪量は３．２ｇ／ｍ2であった。このナノファイバシートを走査型電子顕微鏡で観察したところ、タルクがナノファイバに固定化されていることが確認された。タルクは、その表面がポリビニルアルコールによって被覆されていた。得られた複合ナノファイバにおける各成分の割合は、以下の表２に示すとおりであった。得られた複合ナノファイバの太さを走査型電子顕微鏡で測定したところ、表２に示す値であった。
【００４７】
〔実施例２〜６〕
高分子化合物、大粒径の粒子及び小粒径の粒子として、以下の表１に示すものを用いて原料液を調製した。それぞれの使用量は、目的とする複合ナノファイバにおける割合が表２に示す値となるようにした。それ以外は実施例１と同様にして複合ナノファイバからなるナノファイバシートを得た。得られたナノファイバシートを走査型電子顕微鏡で観察したところ、大粒径の粒子がナノファイバに固定化されていることが確認された。大粒径の粒子は、その表面が高分子化合物によって被覆されていた。
【００４８】
〔比較例１〕
本比較例では大粒径の粒子を用いなかった。高分子化合物及び小粒径の粒子として、以下の表１に示すものを用いて原料液を調製した。それぞれの使用量は、目的とする複合ナノファイバにおける割合が表２に示す値となるようにした。それ以外は実施例１と同様にして、複合ナノファイバからなるナノファイバシートを得た。
【００４９】
〔比較例２及び３〕
本比較例では、大粒径の粒子及び小粒径の粒子を用いず、表１に示す高分子化合物のみを用いてナノファイバシートを製造した。得られたナノファイバシートに、表２に示す大粒径の粒子及び小粒径の粒子を添加した。添加方法は、大粒径粒子及び小粒径粒子を、分散剤（ポリオキシエチレン・メチルポリシロキサン共重合体（ＨＬＢ１３））を併用してイオン交換水中に均一分散させ、該ナノファイバ上に均一噴霧を行う方法を採用した。分散液における大粒径粒子の濃度は１０．０％、小粒径粒子の濃度は１０．０％であった。各粒子の添加量は、添加後のナノファイバの質量に対して、表２に示す割合となるような量とした。
【００５０】
〔評価〕
実施例及び比較例で得られたナノファイバシートについて、以下の方法で、大粒径の粒子の脱落のしづらさを評価した。また、ナノファイバシートの外観及び皮膚への密着性を評価した。更に、ナノファイバシートによるしわの目立ちづらさを評価した。それらの結果を以下の表２に示す。
【００５１】
〔大粒径の粒子の脱落のしづらさ〕
得られたナノファイバシートを電子顕微鏡で観察を行う。その後、観察部と同等部分を５ｃｍ×５ｃｍにカットし、スクリュー管Ｎｏ７内部に、イオン交換水４０ｍｌとともに封入する。その後、超音波洗浄器（アズ・ワン（株）製、ＶＳ−７０ＲＳ１）を用いて５分間超音波をかけて、乾燥した後に電子顕微鏡で観察を行い、以下の基準で評価を行う。
○：超音波をかける前後で大粒径粒子の観察される頻度（単位面積あたりに観察される大粒径粒子の個数）が変わらない。又は、超音波をかける前に観察された粒子頻度と、超音波をかけた後の粒子頻度の差が３０％以内である。
△：超音波をかける前に観察された粒子頻度と、超音波をかけた後の粒子頻度の差が３０％〜５０％である。
×：超音波をかける前に観察された粒子頻度と、超音波をかけた後の粒子頻度の差が５０％以上である。
【００５２】
〔ナノファイバシートの外観〕
得られたナノファイバシートの外観を肉眼にて観察し、以下の基準で評価を行う。
○：ナノファイバシート表面に、粒子の凝集、脱離等による目立った痕跡、及び大粒径粒子が混合することにより生じたと考えられる明確な不具合が見られず、一様な表面性を有する。
△：ナノファイバシート表面に、粒子の凝集、脱離等による目立った痕跡、及び大粒径粒子が混合することにより生じたと考えられる明確な不具合が観察されるものの、その頻度が１０ｃｍ×１０ｃｍの範囲に５つ以下である。
×：  ナノファイバシート表面に、粒子の凝集、脱離等による目立った痕跡、及び大粒径粒子が混合することにより生じたと考えられる明確な不具合が観察され、その頻度が１０ｃｍ×１０ｃｍの範囲に６つ以上である。なお、ここで明確な不具合とは、大粒径粒子が存在することにより、ナノファイバシート表面に不自然な凹凸が出来たり、粒子とともに液滴が飛散することにより色合いの明確な変化した領域が存在することをいう。
【００５３】
〔ナノファイバシートの皮膚への密着性〕
被験者の肌の表面を、中性界面活性剤を用いて洗浄し、ウエスを用いて水滴を除去し、２３℃・５０％ＲＨ環境下で十分な時間経過した後、霧吹きを用いてφ７０ｍｍの範囲に０．０５ｇのイオン交換水を満遍なく噴霧する。そこに２０×２０ｍｍに切り分けたナノファイバシートを貼り付け水分が乾燥するまで放置する。その後に密着性及び繊維形状の保持性を以下の方法にて３人のパネラーに評価させる。最も人数の多い評価をトータルの評価とする。
○：ナノファイバシートの四隅まで密着している。
△：ナノファイバシートは密着しているが、一部剥がれやすい部分がある。
×：ナノファイバシートの大部分が剥がれてしまう。
【００５４】
〔ナノファイバシートによるしわの目立ちづらさ〕
被験者の額のしわ部表面を中性界面活性剤を用いて洗浄し、ウエスを用いて水滴を除去し、２３℃・５０％ＲＨ環境下で十分な時間経過した後、霧吹きを用いてφ７０ｍｍの範囲に０．０５ｇのイオン交換水を満遍なく噴霧する。そこに２０×２０ｍｍに切り分けたナノファイバシートを貼り付け水分が乾燥するまで放置する。その後、以下の方法にて３人のパネラーに評価させる。最も人数の多い評価をトータルの評価とする。
○：ナノファイバシート貼付け前と比較して、ナノファイバシート上のしわが目立たなくなっている。
△：ナノファイバシート貼付け前と比較して、ナノファイバシート上のしわの目立ち具合がほとんど変わらない。
×：ナノファイバシート貼付け前と比較して、ナノファイバシート上のしわが目立つ。
【００５５】
【表１】
0005580671.tif 000002
【００５６】
【表２】
0005580671.tif 000003
【００５７】
表２に示す結果から明らかなように、実施例のナノファイバシートは、しわを目立ちづらくするものであることが判る。これに対して、大粒径粒子を含まない比較例１のナノファイバシートは、これを皮膚に貼付すると、却ってしわが目立ちやすくなることが判る。
【００５８】
また、実施例と比較例２及び３との対比から明らかなように、実施例のナノファイバシートは、大粒径の粒子がナノファイバに確実に固定化されており、脱落しづらいことが判る。
【符号の説明】
【００５９】
１０  複合ナノファイバ
１１  ナノファイバ
１２  大粒径の粒子
１３  粒子の表面を被覆するナノファイバの構成材料
【図１】
0005580671.tif 000004
【図２】
0005580671.tif 000005